(57)【要約】      （修正有）【課題】鋳鉄中における黒鉛を球状化させるために有用であるマグネシウムを高い含有割合で含有するとともに、マグネシウムの爆発的反応を緩和し、鋳鉄中におけるマグネシウムの歩留まりを向上させることができる鋳鉄用黒鉛球状化剤の提供。【解決手段】マグネシウムが１０〜４０重量％、炭素が５〜７０重量％含有されている組成物と、前記組成物が鋼板にて被覆されたワイヤー状に形成されていることを特徴とする鋳鉄用黒鉛球状化剤、また、レアアース、ケイ素、鉄を含有する前記の鋳鉄用黒鉛球状化剤。【選択図】図１
2020100883.tif 000002
【特許請求の範囲】
【請求項１】
マグネシウムが１０〜４０重量％、炭素が５〜７０重量％含有されている組成物と、前記組成物が鋼板にて被覆されたワイヤー状に形成されていることを特徴とする鋳鉄用黒鉛球状化剤。
【請求項２】
前記組成物にレアアース、ケイ素、鉄が含有されていることを特徴とする請求項１に記載の鋳鉄用黒鉛球状化剤。
【請求項３】
前記レアアースが０．１〜１０重量％、前記ケイ素が１〜５０重量％含有されていることを特徴とする請求項２に記載の鋳鉄用黒鉛球状化剤。
【発明の詳細な説明】
【技術分野】
【０００１】
本発明は、鋳鉄へのマグネシウム添加において、マグネシウムの添加歩留まりを向上させる球状化剤に関するものである。
【背景技術】
【０００２】
一般に、鋳鉄には炭素が少量含有されており、鋳鉄の組織中に黒鉛が晶出することとなり、その晶出した黒鉛の形状によって、鋳鉄の機械的物性が種々変化する。鋳鉄中に黒鉛が片状に晶出される鋳鉄は、ねずみ鋳鉄と呼ばれ、引張強度が低く伸びがなく脆いが、鋳鉄中に黒鉛が球状に晶出されるように工夫された鋳鉄は、ダクタイル鋳鉄と呼ばれ、鋳鉄の靭性が向上するために自動車部品、水道管など種々の構造物に使用されている。この鋳鉄中に黒鉛を球状化させるために、マグネシウムを添加することが有用であることが見出され、工業的に最も広く使用されている。
【０００３】
例えば、特許文献１には、３０〜７０重量％のケイ素、１〜９．５重量％のマグネシウム、４重量％以下のカルシウム、７重量％以下のレアアース、０．５〜４重量％の炭素、残部を鉄とする黒鉛球状化剤が開示されている。
【０００４】
そして、特許文献２には、３０〜７０重量％のケイ素、２〜７重量％のマグネシウム、１〜４重量％のレアアース、０．５〜５重量％の炭素、０．９重量％以下のカルシウム、残部を鉄とする黒鉛球状化剤が開示されている。
【０００５】
さらに、特許文献３には、マグネシウム基合金の、粒径が１ｍｍ〜１０ｍｍである細粒と、鋼または鋳鉄の、粒径が１ｍｍ〜１０ｍｍである細粒とを、混合し、圧縮成形した黒鉛球状化剤や、そのマグネシウム基合金を３〜３０質量％含む前記黒鉛球状化剤などが開示されている。
【先行技術文献】
【特許文献】
【０００６】
【特許文献１】特開昭６０−４６３０８号公報
【特許文献２】特開昭６２−１６１９０９号公報
【特許文献３】特開２００８−１７９８５４号公報
【発明の概要】
【発明が解決しようとする課題】
【０００７】
しかしながら、マグネシウムは、約６５０℃で溶融し、約１１００℃で沸騰するため、鋳鉄の溶融温度で一般に１４００〜１５００℃であることから、特許文献１から特許文献３のようなマグネシウムを含有する球状化剤を溶融している鋳鉄に添加したときに、添加して間もなくマグネシウムが爆発的に気化して、鋳鉄中におけるマグネシウムの歩留まりが低く、マグネシウムの添加量が多く必要で添加コストが高くなったり、気化後に空気中の酸素と反応して生じる大量の白煙が作業環境を悪化させたりするという課題があった。
【０００８】
また、球状化剤におけるマグネシウムの含有割合を特許文献３の球状化処理剤のように高くすれば、溶融した鋳鉄の表層でより激しい反応が起こるために、溶融した鋳鉄が周囲に激しく飛散するようにもなり、作業員の安全上の課題があることから、球状化剤におけるマグネシウムの含有割合を高くすることが困難であった。
【０００９】
そこで、本発明では、上記課題を鑑み、鋳鉄中における黒鉛を球状化させるために有用であるマグネシウムを高い含有割合で含有するとともに、マグネシウムの爆発的反応を緩和し、鋳鉄中におけるマグネシウムの歩留まりを向上させることができる鋳鉄用黒鉛球状化剤を提供することを目的とする。
【課題を解決するための手段】
【００１０】
〔１〕すなわち、本発明は、マグネシウムが１０〜４０重量％、炭素が５〜７０重量％含有されている組成物と、前記組成物が鋼板にて被覆されたワイヤー状に形成されていることを特徴とする鋳鉄用黒鉛球状化剤である。
【００１１】
〔２〕そして、前記組成物にレアアース、ケイ素、鉄が含有されていることを特徴とする前記〔１〕に記載の鋳鉄用黒鉛球状化剤である。
【００１２】
〔３〕そして、前記レアアースが０．１〜１０重量％、前記ケイ素が１〜５０重量％含有されていることを特徴とする前記〔２〕に記載の鋳鉄用黒鉛球状化剤。
【発明の効果】
【００１３】
本発明によれば、鋳鉄中における黒鉛を球状化させるために有用であるマグネシウムを高い含有量で含有するとともに、マグネシウムの爆発的反応を緩和し、鋳鉄中におけるマグネシウムの歩留まりを向上させることができる。
【図面の簡単な説明】
【００１４】
【図１】本発明である実施例の鋳鉄用黒鉛球状化剤及び比較例の球状化剤を添加したときにおける各種条件下におけるマグネシウムの歩留りを示す図である。
【発明を実施するための形態】
【００１５】
以下、本発明に係る鋳鉄用黒鉛球状化剤に関して、詳しく説明する。なお、範囲を表す表現は上限と下限を含むものである。また、マグネシウム、炭素などからなる組成物におけるそれぞれの成分の含有割合は、当該組成物中における含有割合を示す。
【００１６】
マグネシウム（Ｍｇ）：
マグネシウムは、鋳鉄中の黒鉛を球状化するための有効成分である。マグネシウムの含有割合は、１０〜４０重量％であることが好ましく、１５〜３５重量％であることがより好ましく、２０〜３５重量％であることが最も好ましい。組成物中におけるマグネシウムの含有割合がこの範囲であると、鋳鉄用黒鉛球状化剤を溶湯に添加したときに溶湯内の全体に亘って黒鉛の球状化を促進することができる。
【００１７】
そして、マグネシウムは、所定粒子径の粒状の単体として混合することもできるし、単体のマグネシウムとして含有することができるし、マグネシウム、ケイ素及び鉄からなる合金などとして含有することができるし、また、それらに不可避的な少量の不純物が包含されていてもよい。
【００１８】
炭素（Ｃ）：
炭素は、マグネシウムの沸点以上の高温の溶湯にマグネシウムが接触するときにマグネシウムの爆発的な気化を抑制する有効成分であり、球状化剤に共存させることで、溶融鋳鉄に投入したマグネシウムの量に対する冷却後の鋳鉄におけるマグネシウムの量の残存割合であるマグネシウムの歩留りを向上させることができ、ひいては鋳鉄中における黒鉛の球状化を促進し靭性を有するダクタイル鋳鉄を製造することができる。また、炭素は鉄など他の成分の金属よりも安価なため、球状化剤の単価を下げることもでき経済性にも優れる。炭素の含有割合は、５〜７０重量％であることが好ましく、７〜５０重量％であることがより好ましく、１０〜４５重量％であるこが最も好ましい。組成物中における炭素の含有割合がこの範囲であると、上述したように、マグネシウムの爆発的な気化を抑制することができ、マグネシウムの歩留りを向上させることができる。
【００１９】
そして、炭素は、グラファイト、無定形炭素、炭化ケイ素などの炭素を包含する材料として含有することができ、また、それらに不可避的な少量の不純物が包含されていてもよい。
【００２０】
ケイ素（Ｓｉ）：
ケイ素は、組成物中において含有されるマグネシウムの濃度を低くし、マグネシウムの爆発的な反応を抑えるために含有されることが可能である。ケイ素の含有割合は、マグネシウムと炭素の含有量に応じて変動させ、調整をするものであるが、１〜５０重量％であることが好ましく、５〜４０重量％であることがより好ましく、１０〜３０重量％であることが最も好ましい。組成物中におけるケイ素の含有割合がこの範囲であると、球状化剤において含有されるマグネシウムを希釈化してマグネシウムの爆発的な気化を抑制することができるとともに、鋳鉄用黒鉛球状化剤のコストを低減することができる。
【００２１】
そして、ケイ素は、所定粒子径の粒状の単体として混合することもできるし、単体のケイ素として含有することができるし、ケイ素、鉄からなる合金などとして含有することができるし、また、それらに不可避的な少量の不純物が包含されていてもよい。
【００２２】
レアアース（ＲＥ）：
レアアースは、鋳鉄中の黒鉛を球状化させるための補助などする成分であり、スカンジウム、イットリウムの２元素と、ランタノイド元素であるランタンからルテチウムまでの１５元素の総称である。レアアースの含有割合は、０．１〜１０重量％であることが好ましく、０．１〜６重量％であることがより好ましく、０．５〜５重量％であることが最も好ましい。組成物中におけるレアアースの含有割合がこの範囲であると、鋳鉄用黒鉛球状化剤を溶湯に添加したときに黒鉛の球状化を促進し、さらに、溶湯が凝固したときの引け量を抑えることができる。
【００２３】
そして、レアアースは、所定粒子径の粒状の単体又は所定元素の複合物として混合することもできるし、単体又は複合物のレアアースを含有することができるし、それらとケイ素、鉄からなる合金などとして含有することができるし、また、それらに不可避的な少量の不純物が包含されていてもよい。
【００２４】
鉄（Ｆｅ）：
鉄は、組成物の基材として含有することが可能であり、ケイ素と同様に、球状化剤において含有されるマグネシウムの濃度を低くし、マグネシウムの爆発的な反応を抑えるために含有されることが可能である。
【００２５】
そして、鉄は、所定粒子径の粒状の単体として混合することもできるし、鉄、ケイ素からなる合金などとして含有することができるし、また、それらに不可避的な少量の不純物が包含されていてもよい。
【００２６】
また、本発明の鋳鉄用黒鉛球状化剤は、不純物として、マンガン、リン、クロム、チタン、アルミニウム、スズなどが不可避的に混合されていてもよい。
【００２７】
本発明の鋳鉄用黒鉛球状化剤は、溶湯に添加されるときには、上記のそれぞれの成分を含有する組成物が、薄い鋼板などで緊密に被覆されたコアードワイヤーとして線状に形成されている。上記のそれぞれの成分を含有する組成物が、薄い鋼板などで被覆されていることにより、当該球状化剤を鋳鉄の溶湯に添加するときに、鋼板などの被覆材が溶融するまでマグネシウムや炭素などが溶融鋳鉄に接触しないためにマグネシウムなどを溶融鋳鉄の液面から深い位置まで送ることができ、マグネシウム歩留りが高くなるので、実用可能な球状化剤とすることができる。なお、コアードワイヤーとして線状に形成されている鋳鉄用黒鉛球状化剤において、各成分の含有割合は、被覆した鋼板は全体の重量として含めず、各成分からなる組成物の含有量の総量に対する各成分の重量としての割合である。
【実施例】
【００２８】
〔実施例１〕
マグネシウム（Ｍｇ）３１．０重量％、レアアース（ＲＥ）３．５重量％、ケイ素（Ｓｉ）１２．０重量％、炭素（Ｃ）４４．３重量％残部を鉄（Ｆｅ）及び微量の不純物成分との組成となるそれら成分を有する単体及び合金からなる混合物を充填したコアードワイヤーとして球状化剤を作製した。
【００２９】
〔実施例２〕
マグネシウム（Ｍｇ）３１．０重量％、レアアース（ＲＥ）３．５重量％、ケイ素（Ｓｉ）２８．１重量％、炭素（Ｃ）１０．０重量％、残部を鉄（Ｆｅ）及び微量の不純物成分との組成となるそれら成分を有する単体及び合金からなる混合物を充填したコアードワイヤーとして球状化剤を作製した。
【００３０】
〔比較例１〕
マグネシウム（Ｍｇ）３１．０重量％、レアアース（ＲＥ）３．５重量％、ケイ素（Ｓｉ）４１．１重量％、残部を鉄（Ｆｅ）及び微量の不純物成分との組成となるそれら成分を有する単体及び合金からなる混合物を充填したコアードワイヤーとして球状化剤を作製した。
【００３１】
そして、１４５０℃又は１４８０℃の温度で溶融されている１００ｋｇの鋳鉄溶湯に、上記球状化剤を含有されるマグネシウムの含有割合が鋳鉄に対して０．１２重量％と同じくなるようにそれぞれ所定の長さを送線速度２０ｍ／分又は送線速度３０ｍ／分にて添加した。そして添加処理した球状化剤含有鋳鉄溶湯から、カントバック分析用メダル試料をそれぞれ採取した。
＜Ｍｇ歩留り＞
１４５０℃の鋳鉄溶湯に送線速度２０ｍ／分で球状化剤を添加した場合、１４５０℃の鋳鉄溶湯に送線速度３０ｍ／分で球状化剤を添加した場合、１４８０℃の鋳鉄溶湯に送線速度２０ｍ／分で球状化剤を添加した場合、１４８０℃の鋳鉄溶湯に送線速度３０ｍ／分で球状化剤を添加した場合のそれぞれにおいて、実施例のカントバック分析用試料、比較例のカントバック分析用試料の成分分析を実施し、分析したマグネシウムの含有率と溶湯重量からの積で求められる残留しているマグネシウム重量に対して、コアードワイヤーにて溶湯へ投入した球状化剤のマグネシウム重量で除して百分率とすることで、各マグネシウムの歩留まりの割合を算出した。
【００３２】
上記実施例及び比較例における球状化剤の組成を表１に、そして、球状化剤を添加するそれぞれの条件における鋳鉄中のマグネシウム歩留まりの結果をまとめて表２に示す。また、表２の結果をグラフ化したものを図１に示す。
【００３３】
【表１】
2020100883.tif 000003
【００３４】
【表２】
2020100883.tif 000004
【００３５】
表１、表２、図１に示されるように、実施例１及び実施例２の球状化剤を用いた場合において、いずれの溶湯温度及び送線速度の条件下においても、溶融鋳鉄に添加したマグネシウム重量に対する残存したマグネシウム重量の残存割合である歩留りが、比較例１と比べて向上することがわかった。これにより、鋳鉄中における黒鉛の球状化をより促進し、靭性を有するダクタイル鋳鉄を製造することができるが示唆される。また、これらの実施例及び比較例の結果から、マグネシウムの気化を抑制する効果としては、ケイ素よりも炭素の方が高いことが分かり、炭素がマグネシウムの爆発的な気化をより効果的に抑制していることが分かった。さらに、炭素のこのような作用により、マグネシウムを３１重量％という高い含有割合で含有されているものの、球状化剤を溶湯に添加しても溶湯の飛散は従来とさほど変わらず、安全上においても使用できるものであることが分かった。
【図１】
2020100883.tif 000005